Brevet FR2594442A1 — publié le 19870821

La présente invention concerne des agents d'ignifugation pour les matières plastiques et plus particulièrement pour le polyéthylène. I1 est -connu de conférer à certaines matières plastiques des propriétés de résistance à la flamme en leur incorporant du trioxyde d'antimoine, Su203 , l'action ignifuge du trioxyde d'antimoine s'exerçant principalement en synergie avec les atomes d'halogène qui sont incorporés dans la matière plastique. De telles additions d'agents ignifuges reçoivent notamment leur application dans les matériels d'isolation électrique et plus particulièrement dans les tubes isolant les conducteurs électriques dans l'industrie du bâtiment. A l'heure actuelle, ces agents d'ignifugation sont obtenus par une prédispersion de trioxyde d'antimoine et des adjuvants usuels dans un composé organique compatible avec la matière plastique dans laquelle on incorpore ultérieurement agent ignifuge. La présente invention se propose d'apporter un agent ignifuge amélioré pour le polyéthylène, caractérisé en ce qutil comprend Trioxyde d'antimoine Sb203 15,4 % en masse Chlores organiques 30,8 % Polyéthylènes et pigments 40 % environ Poly-isobutylène 10 % Ethylène-bis-stéaramide 1,1 % Stéarate de calcium 1,1 % Pentaérythrol 0,2 % L'éthylène-bis-stéaramide et le stéarate de calcium agissent tous deux comme lubrifiants et le pentaérythrol agit comme agent ignifuge. Le poly-isobutylène constitue un apport élastomère qui est compatible avec le polyéthylène et qui améliore les propriétés physiques de la résine. Selon une caractéristique de cette invention, la composition ignifuge ci-dessus est incorporée dans le polyéthylène selon une proportion de l'ordre de 10% en masse. De préférence, l'agent d'ignifugation selon l'invention est conditionné sous la forme de granulés qui sont compatibles avec les granulés de polyéthylène. Les avantages apportés par la composition ignifuge selon l'invention sont notamment les suivants - amélioration des propriétés physiques de la résine, notamment en ce qui concerne sa tenue à ltecrasement ; - amélioration de la tenue à la flamme par voie mécanique : le produit final goutte beaucoup moins à la flamme, lors des essais au feu ; - possibilité de réaliser facilement une pigmentation de la résine par incorporation de pigments dans le polyéthylène de la composition igni fuge. L'invention vise en outre les polyéthylènes ignifugés par incorporation des agents d'ignifugation répondant à la composition précisée ci-dessus. I1 demeure bien entendu que cette invention n'est pas limitée aux exemples de réalisation décrits ici mais qu'elle en englobe toutes les variantes. REVENDICATIONS 1. Agent ignifuge pour le polyéthylène caractérisé en ce qu'il comprend Trioxyde d'antimoine Sb203 15,4 Z en-masse Chlores organiques 30,8 Z Polyéthylènes et pigments 40 % environ Poly-isobutylène 10 % Ethylène-bis-stéaramide 1,1 % Stéarate de calcium 1,1 Z Pentaérythrol 0,2 % 2. Agent ignifuge selon la revendication 1, caractérisé en ce qu'il est incorporé selon 10% environ en masse au polyéthylène. 3. Agent ignifuge selon l'une des revendications 1 ou 2, caractérisé en ce qu'il est conditionné sous la forme de granulés. 4. Polyéthylènes ignifugés par l'incorporation de 10 % environ en masse d'un agent ignifuge selon l'une quelconque des revendications 1 à 3.